【手続補正書】
【提出日】令和1年10月11日(2019.10.11)
【手続補正１】
【補正対象書類名】明細書
【補正対象項目名】００２７
【補正方法】変更
【補正の内容】
【００２７】
すなわち本発明は、以下に関する：
１．以下：
（１）ハロゲン非含有の貴金属化合物を担体に担持させるステップ、
（２）ステップ（１）で得られた担体上の貴金属化合物を還元するステップ、
（３）ステップ（２）で得られた担体にハロゲン化物を担持させるステップ、および
（４）ステップ（３）で得られた担体を乾燥して、低温酸化触媒を得るステップ、
を含む、低温酸化触媒を製造する方法。
２．ステップ（１）において、担体にハロゲン非含有の貴金属化合物溶液を含浸し、乾燥することにより、ハロゲン非含有の貴金属化合物を担体に担持させる、上記１に記載の製造方法。
３．ステップ（３）において、ステップ（２）で得られた担体をハロゲン化物溶液で処理することにより、上記担体にハロゲン化物を担持させる、上記１または２に記載の製造方法。
４．ステップ（３）において、ステップ（２）で得られた担体にハロゲン化物溶液をスプレー塗布することにより、上記担体にハロゲン化物を担持させる、上記３に記載の製造方法。
５．貴金属が白金、金、パラジウム、ルテニウム、ロジウムおよびイリジウムからなる群から選択される少なくとも１種の元素である、上記１〜４のいずれか１つに記載の製造方法。
６．ステップ（１）におけるハロゲン非含有の貴金属化合物がジニトロジアンミン白金である、上記１〜４のいずれか１つに記載の製造方法。
７．ハロゲン化物のハロゲンが塩素である、上記１〜６のいずれか１つに記載の製造方法。
８．ハロゲン化物溶液が塩化水素の水溶液である、上記３〜７のいずれか１つに記載の製造方法。
９．ハロゲン化物溶液が、貴金属以外の金属の塩化物の溶液である、上記３〜７のいずれか１つに記載の製造方法。
１０．上記金属塩化物が、アルカリ金属塩化物、アルカリ土類金属塩化物、遷移金属塩化物およびホウ素を除く１３族元素の塩化物からなる群から選択される１種以上の金属塩化物である、上記９に記載の製造方法。
１１．上記金属塩化物の金属が、カルシウム、マグネシウム、鉄およびアルミニウムからなる群から選択される１種以上の元素である、上記１０に記載の製造方法。
１２．ステップ（１）と（２）の間に、以下のステップ：
（１−ａ）ハロゲン非含有貴金属化合物を担持した担体を加熱するステップ、
をさらに含む、上記１〜１１のいずれか１つに記載の製造方法。
１３．ステップ（２）の還元が水素還元である、上記１〜１２に記載の製造方法。
１４．担体として、シリカ含有量が担体全重量を基準として７０重量％以上であるシリカ含有担体を使用することを特徴とする、上記１〜１３のいずれか１つに記載の製造方法。１５．上記担体の比表面積が３００２／ｇ〜２０００ｍ２／ｇである、上記１４に記載の製造方法。
１６．上記担体のシリカがゾル−ゲル法により製造されたシリカである、上記１４または１５に記載の製造方法。
１７．上記担体のシリカがシリカゲルまたはメソポーラスシリカである、上記１４〜１６のいずれか１つに記載の製造方法。
１８．貴金属の担持量が、担体と貴金属の合計重量を基準として、貴金属元素として計算して０．１〜５重量％である、上記１〜１７のいずれか１つに記載の製造方法。
１９．ハロゲン化物の担持量が、担体と貴金属の合計重量を基準として、ハロゲン元素量換算で０．０２重量％以上である、上記１〜１８のいずれか１つに記載の製造方法。
２０．ステップ（１）において、貴金属化合物を貴金属元素換算で０．０５〜１０重量％の濃度で含む溶液に担体を含浸することにより、担体と貴金属の合計重量を基準として貴金属元素として計算して０．１〜５重量％の貴金属化合物を担持する、上記２〜１９のいずれか１つに記載の製造方法。
２１．ステップ（３）において、ステップ（２）で得られた担体に、ハロゲン元素換算で０．１〜５重量％の濃度でハロゲン化物を含む溶液をスプレー塗布することにより、該担体と貴金属の合計重量を基準としてハロゲン元素として計算して０．０２重量％以上のハロゲンを担持する、上記３〜２０のいずれか１つに記載の製造方法。
【手続補正２】
【補正対象書類名】特許請求の範囲
【補正対象項目名】全文
【補正方法】変更
【補正の内容】
【特許請求の範囲】
【請求項１】
以下：
（１）ハロゲン非含有の貴金属化合物を担体に担持させるステップ、
（２）ステップ（１）で得られた担体上の貴金属化合物を還元するステップ、
（３）ステップ（２）で得られた担体にハロゲン化物を担持させるステップ、および
（４）ステップ（３）で得られた担体を乾燥して、低温酸化触媒を得るステップ、
を含む、低温酸化触媒を製造する方法。
【請求項２】
ステップ（１）において、担体にハロゲン非含有の貴金属化合物溶液を含浸し、乾燥することにより、ハロゲン非含有の貴金属化合物を担体に担持させる、請求項１に記載の製造方法。
【請求項３】
ステップ（３）において、ステップ（２）で得られた担体をハロゲン化物溶液で処理することにより、上記担体にハロゲン化物を担持させる、請求項１または２に記載の製造方法。
【請求項４】
ステップ（３）において、ステップ（２）で得られた担体にハロゲン化物溶液をスプレー塗布することにより、上記担体にハロゲン化物を担持させる、請求項３に記載の製造方法。
【請求項５】
貴金属が白金、金、パラジウム、ルテニウム、ロジウムおよびイリジウムからなる群から選択される少なくとも１種の元素である、請求項１〜４のいずれか１つに記載の製造方法。
【請求項６】
ステップ（１）におけるハロゲン非含有の貴金属化合物がジニトロジアンミン白金である、請求項１〜４のいずれか１つに記載の製造方法。
【請求項７】
ハロゲン化物のハロゲンが塩素である、請求項１〜６のいずれか１つに記載の製造方法。
【請求項８】
ハロゲン化物溶液が塩化水素の水溶液である、請求項３〜７のいずれか１つに記載の製造方法。
【請求項９】
ハロゲン化物溶液が、貴金属以外の金属の塩化物の溶液である、請求項３〜７のいずれか１つに記載の製造方法。
【請求項１０】
上記金属塩化物が、アルカリ金属塩化物、アルカリ土類金属塩化物、遷移金属塩化物およびホウ素を除く１３族元素の塩化物からなる群から選択される１種以上の金属塩化物である、請求項９に記載の製造方法。
【請求項１１】
上記金属塩化物の金属が、カルシウム、マグネシウム、鉄およびアルミニウムからなる群から選択される１種以上の元素である、請求項１０に記載の製造方法。
【請求項１２】
ステップ（１）と（２）の間に、以下のステップ：
（１−ａ）ハロゲン非含有貴金属化合物を担持した担体を加熱するステップ、
をさらに含む、請求項１〜１１のいずれか１つに記載の製造方法。
【請求項１３】
ステップ（２）の還元が水素還元である、請求項１〜１２に記載の製造方法。
【請求項１４】
担体として、シリカ含有量が担体全重量を基準として７０重量％以上であるシリカ含有担体を使用することを特徴とする、請求項１〜１３のいずれか１つに記載の製造方法。
【請求項１５】
上記担体の比表面積が３００２／ｇ〜２０００ｍ２／ｇである、請求項１４に記載の製造方法。
【請求項１６】
上記担体のシリカがゾル−ゲル法により製造されたシリカである、請求項１４または１５に記載の製造方法。
【請求項１７】
上記担体のシリカがシリカゲルまたはメソポーラスシリカである、請求項１４〜１６のいずれか１つに記載の製造方法。
【請求項１８】
貴金属の担持量が、担体と貴金属の合計重量を基準として、貴金属元素として計算して０．１〜５重量％である、請求項１〜１７のいずれか１つに記載の製造方法。
【請求項１９】
ハロゲン化物の担持量が、担体と貴金属の合計重量を基準として、ハロゲン元素量換算で０．０２重量％以上である、請求項１〜１８のいずれか１つに記載の製造方法。
【請求項２０】
ステップ（１）において、貴金属化合物を貴金属元素換算で０．０５〜１０重量％の濃度で含む溶液に担体を含浸することにより、担体と貴金属の合計重量を基準として貴金属元素として計算して０．１〜５重量％の貴金属化合物を担持する、請求項２〜１９のいずれか１つに記載の製造方法。
【請求項２１】
ステップ（３）において、ステップ（２）で得られた担体に、ハロゲン元素換算で０．１〜５重量％の濃度でハロゲン化物を含む溶液をスプレー塗布することにより、該担体と貴金属の合計重量を基準としてハロゲン元素として計算して０．０２重量％以上のハロゲンを担持する、請求項３〜２０のいずれか１つに記載の製造方法。